(57)【特許請求の範囲】
【請求項１】
結晶水を４ｍａｓｓ％以上含有する高結晶水鉄鉱石であって、粒径が１０ｍｍ以上、２０ｍｍ以下である粗粒の高結晶水鉄鉱石を焼結原料ベッド中に平均間隔が３５〜８０ｍｍとなる分散状態で、かつ焼結原料ベッド下方７５％層厚の領域で、前記粗粒の高結晶水鉄鉱石が３５〜７０ｍｍの平均間隔となるように分散させて装入し、他の焼結原料とともに焼結することにより、前記粗粒鉄鉱石と前記他の焼結原料から形成される焼結鉱ケーキとの境界に脆弱部を生成させることを特徴とする焼結鉱製造方法。
【請求項２】
粗粒の高結晶水鉄鉱石を含む焼結原料を焼結原料ベッドに装入するに際し、焼結機パレット進行方向に向かって角度５０°以上７０°未満の俯角で配置されたスローピングシュートを用いて装入することを特徴とする請求項１に記載の焼結鉱製造方法。
【発明の詳細な説明】
【技術分野】
【０００１】
本発明は下方吸引のドワイトロイド式焼結機を用いて焼結鉱を製造する際に使用する焼結鉱製造方法に関するものである。
【背景技術】
【０００２】
粉鉄鉱石などから焼結鉱を製造する際には、粉鉄鉱石に燃料としての炭材である粉コークスおよび副原料として石灰石、などを配合し、これらを混合して造粒した後、焼結パレットに装入して焼結原料ベッドを形成し、焼結原料ベッドの表層に着火して焼結し、これを破砕・整粒して焼結鉱を得ている。破砕は、焼結機により焼結原料の焼結が完了した焼結鉱ケーキ（シンターケーキともいう。）に対して行われ、焼結機の排出端において焼結パレットより焼結鉱ケーキが離脱し、クラッシングガイド上に落下した段階で、これを破砕機により一次破砕してさらに焼結鉱冷却機に供給冷却して焼結鉱とされている。粒径１００ｍｍ以上の粗大焼結鉱は、還元性遅延の観点や高炉内の充填制御が困難であることから高炉装入に適しないため、通常、ロールクラッシャなどで２次破砕されて、１００ｍｍ以下の粒径に粒度調製される。また、粒径３〜５ｍｍ以下の細粒は高炉内で高密度に充填されて通気性を低減させて還元を阻害するので、高炉には装入されず、返鉱と呼ばれて再度焼結原料として利用される。
【０００３】
従来係る焼結鉱の製造過程で、上記破砕機による破砕時に、焼結鉱の粉化が多量に発生し歩留りの低下をきたすという問題が発生している。
【０００４】
そのため、従来、粉化防止の観点から、上記破砕時に、焼結鉱ケーキに破砕を補助する亀裂を発生させるべくさまざまな提案が成されてきた。
【０００５】
例えば、特許文献１では、焼結原料ベッド表面にパレット進行方向に延びた溝を一定間隔で形成し、溝には他の原料を入れて通気性は一定に保ちつつ、焼き締りによる不規則な亀裂は，予め溝にして他の原料を載せた部分に集めて、漏風を抑え、ムラ焼けを抑えて溝を基点にして破砕を容易にして歩留りを向上させる提案が成されている。
【０００６】
また、特許文献２では、凸のついたローラーで、焼結原料ベッド表面に一定間隔の溝を形成し、庄密をかける事で表面部での焼成時間を延長するともに、表面部に生じる亀裂を分散させて、破砕を容易にして歩留りを向上させる提案が成されている。
【０００７】
さらに特許文献３では、焼結原料を焼結パレットに装入後、点火炉前までに、焼結原料ベッドの内部に垂直方向および／または水平方向に層状にスリットを形成し、そこに燃料を含まない無機原料を装入して、焼成後にそのスリットで破砕を容易にして粉の発生を抑える提案が成されている。
【特許文献１】特開昭５７−１３１２８号公報
【特許文献２】特開平４−２５９３３５号公報
【特許文献３】特開昭６１−１９５９２６号公報
【発明の開示】
【発明が解決しようとする課題】
【０００８】
しかしながら、特許文献１、２に記載の従来技術は、いずれも焼結原料ベッドの表面の限定された部分でしか破砕を容易にする効果がなく、焼結鉱ケーキの大部分の歩留には影響がない。さらに、実際には、焼結原料ベッドの表面に溝を形成すると、他の原料を溝部に供給した場合であっても、溝部に流入するガス速度の助長を抑えることは困難であり、溝の周辺部はムラ焼けになって歩留りは低下する。加えて、焼結鉱ケーキの表層は下部と比べ強度がおとり、かえって粉化を助長する問題も発生した。
【０００９】
さらにまた、特許文献３に記載の従来技術は、数１０ｃｍ単位の間隔で焼結原料ベッドを貫通し、焼結機の機長方向に連続した不均一層を形成することとなり、特許文献１、２に記載の従来技術よりも、さらに大きな通気性不均一を焼結原料ベッドにもたらし、スリット周辺部にムラ焼け領域を拡大させ、かえって歩留りを低下させる問題を発生させた。
【００１０】
このように、特許文献１〜３に記載の技術では、焼結鉱ケーキに破砕を補助する亀裂を発生させて、破砕時の焼結鉱の粉化を防止して、歩留りの低下を防止することが困難であるという問題がある。
【００１１】
したがって本発明の目的は、このような従来技術の課題を解決し、焼結鉱を製造する際に破砕時の粉化を防止して、歩留りを向上させることができる、焼結鉱製造方法を提供することにある。
【課題を解決するための手段】
【００１２】
本発明者らは、前記問題解決にあたり、難焼結鉄鉱石に着目した。すなわち、４ｍａｓｓ％以上の結晶水を含有する所謂「高結晶水鉱石群」である高結晶水鉄鉱石の使用である。本発明においては、難焼結鉄鉱石である高結晶水鉄鉱石の粗粒を焼結原料ベッド中に混在させることにより、この粗粒高結晶水鉄鉱石の存在部を、破砕を容易にする亀裂発生基点とできることに着眼して、本発明を完成した。
【００１３】
すなわち、本発明は、以下の特徴を有するものである。
（１）結晶水を４ｍａｓｓ％以上含有する高結晶水鉄鉱石であって、粒径が１０ｍｍ以上、２０ｍｍ以下である粗粒の高結晶水鉄鉱石を焼結原料ベッド中に平均間隔が３５〜８０ｍｍとなる分散状態で、かつ焼結原料ベッド下方７５％層厚の領域で、前記粗粒の高結晶水鉄鉱石が３５〜７０ｍｍの平均間隔となるように分散させて装入し、他の焼結原料とともに焼結することにより、前記粗粒鉄鉱石と前記他の焼結原料から形成される焼結鉱ケーキとの境界に脆弱部を生成させることを特徴とする焼結鉱製造方法。
（２）粗粒の高結晶水鉄鉱石を含む焼結原料を焼結原料ベッドに装入するに際し、焼結機パレット進行方向に向かって角度５０°以上７０°未満の俯角で配置されたスローピングシュートを用いて装入することを特徴とする請求項１に記載の焼結鉱製造方法。
【発明の効果】
【００１４】
本発明によれば、焼結原料ベッドには、機長方向に連続した溝や、スリットなどのような大きな不均一部分を形成させることなく、高結晶水鉄鉱石の内、粒径１０ｍｍ以上の粗粒鉄鉱石を焼結原料ベッド中に装入し、他の焼結原料と混在させて焼結することにより、前記粗粒鉄鉱石と他の焼結原料から形成される焼結鉱ケーキとの境界に脆弱部を生成させ、脆弱部で破砕を容易に行い、粉化を抑制することができるようになり、焼結の歩留を大幅に向上できる。また、使用する前記粗粒鉄鉱石の焼結原料ベッド中の装入間隔を調整し、数１０ｍｍ間隔で分散して存在する前記粗粒鉄鉱石により破砕を制御することで、ベッドにムラ焼けを生じさせずに、ケーキ破砕後の粒度分布を適正化し、歩留りを向上させることができる。具体的には、焼結鉱ケーキ破砕後の粒径５ｍｍ未満（−５ｍｍ）の焼結鉱の発生量を増大させることなく、粒径１００ｍｍ以上の粗大塊の焼結鉱を低減することができ、２次破砕が必要な粗大塊の焼結鉱量が大幅に低減し、２次破砕で発生する粒径５ｍｍ未満の焼結鉱の発生量を減らすことができるので、焼結鉱製造の歩留を大幅に向上できる。
【発明を実施するための最良の形態】
【００１５】
まず、図１を用いて焼結鉱の製造プロセスを説明する。粉鉄鉱石、炭材（粉コークス）、副原料（石灰石等)等を配合した焼結原料を混合して造粒した後、原料装入装置１を用いて、焼結機２の焼結パレットに装入して焼結原料ベッド３を形成し、着火装置４により焼結原料ベッド３の表層に着火して焼結し、焼結鉱ケーキ５とする。焼結機２の排出端において焼結パレットより焼結鉱ケーキ５が離脱し、破砕機６により一次破砕され、焼結鉱冷却機７に供給冷却されて焼結鉱となる。この焼結鉱を一次篩８により分級し、粒径１００ｍｍ以上の粗大焼結鉱は、ロールクラッシャ等の２次破砕機９で２次破砕され、１００ｍｍ以下の粒径に粒度調製される。１００ｍｍ以下の粒径に粒度調製された焼結鉱は、スクリーン１０で分級されて、粒径３〜５ｍｍ以上のものが製品焼結鉱として、高炉１１に装入される。また、粒径３〜５ｍｍ以下の細粒は返鉱１２として再度焼結原料として利用される。
【００１６】
本発明では、上記の焼結プロセスにおいて、結晶水を４ｍａｓｓ％以上含有する高結晶水鉄鉱石を焼結原料ベッド中に分散状態で装入し、他の焼結原料と混在させて焼結することを特徴とする。
【００１７】
本発明において使用する難焼結鉄鉱石である、結晶水が４ｍａｓｓ％以上の高結晶水の鉄鉱石としては、代表的な鉱石として、ピソライト鉱石（たとえば、ヤンディクージナ鉱山、ローブリバー鉱山産）や、いわゆる「マラマンバ」鉱石（たとえば、Mining Area C／ＭＡＣ鉱山、ウェストアンジェラス鉱山産）を挙げることができる。
【００１８】
高結晶水鉄鉱石として、ピソライト鉱石を本発明に使用する場合には以下の利点がある。ピソライト鉱石は焼成過程で４００℃以上に達すると、粒子に１０ｍａｓｓ％程度含まれる結晶水を分解し、同時に非常に多くのクラックを内部に発生させて表面積を増大し、さらに１３００℃レベルに昇温されると、粒子単独で収縮して緻密化することが知られている。また、一部が周囲の石灰分と反応して融解すると、内包していた空隙が再配列して粒子外に排斥されて、粒子の収縮が進行すると考えられている。
【００１９】
したがって、ピソライト鉱石粗粒が分散した焼結原料ベッド中では、焼成過程の中途で高温に到達してから、ピソライト鉱石の収縮により周囲の装入原料との間に空隙を生じる結果、この空隙を通って吸引空気が進入し、ここから周囲のコークスを燃焼させる酸素を供給していく経路が構成される。高温に到達してから生じるこの空隙は、通気孔の役割を果たし、結果的に焼成完了まで多くが残ることとなり、焼結鉱ケーキ内には大きな空隙が形成される。本発明では、従来焼結鉱製造では大きな欠陥として問題となっているこの空隙発生点を、破砕時の亀裂発生基点として有効に利用するのである。
【００２０】
次に、マラマンバ鉱石を高結晶水鉄鉱石として本発明に使用する場合の利点を説明する。マラマンバ鉱石は、数μmから数１００ｎｍの微細気孔を内部に多く抱えており、焼結中にまとまった気孔が多く残り、強度を落すという問題がある。すなわち、マラマンバ粗粒部は焼結中に内包する微細気孔が再配列して大気孔を成長させるのである。これも従来の焼結鉱製造では、大きな欠陥として問題になっているのであるが、本発明では、発生する脆弱部となる気孔部分を破砕時の亀裂発生基点として有効に利用するのである。
【００２１】
以上のように、ピソライト鉱石、マラマンバ鉱石のような高結晶水鉄鉱石を、焼結原料ベッド中に偏在させて焼結を行うことで、ピソライト鉱石、マラマンバ鉱石の周囲もしくは反応後の痕跡として残った大気孔が適度に分散し、その大気孔間を伝搬する様に亀裂が進行して破砕される確率が増大するため、焼結鉱ケーキ内に亀裂発生点を導入することで、焼結鉱ケーキの粉砕性を向上させて、粉化を抑制することが可能となる。このように成品焼結鉱の粒度分布が焼結鉱ケーキ内の空隙の分散状況に影響されることを、本発明者等は鋭意実験の結果から見出したものである。
【００２２】
高結晶水鉄鉱石としては、粒径１０ｍｍ以上の粗粒鉄鉱石を用いる必要がある。１０ｍｍ以上の粒径であれば、焼結後も焼結鉱ケーキ内に確実に難焼結鉄鉱石使用の痕跡としての空隙や気孔が残り、破砕時の亀裂発生基点として有効に作用するからである。このような粗粒は、入荷する高結晶水鉄鉱石にある程度の割合で含まれているものである。ピソライト鉱石よりも細粒の割合が多いマラマンバ鉱石を用いる場合であっても、粒径１０ｍｍ以上の粗粒部分は２ｍａｓｓ％程度は含まれているので、粗粒部分を使用する上での問題はない。高結晶水鉄鉱石の粒径が大きすぎると、粒中心までの伝熱が不十分となり脱水により生成したクラックで脆弱化したままで残留する粗粒が増えるため、これらの崩壊により、かえって５ｍｍ以下の粉率が増大し、また、ベッド断面を粗大粒が占めるとガスの通気性が悪化して生産性を阻害しやすくなる場合があるため、粒径２０ｍｍ以下とすることが好ましい。
【００２３】
粗粒の高結晶水鉄鉱石を焼結原料ベッドに装入するに際し、焼結原料ベッド中に平均間隔が３５〜８０ｍｍとなるように粗粒の高結晶鉄鉱石を分散させて装入し、焼結することが好ましい。本発明者等がさらに検討を重ねた結果、粗粒の高結晶水鉄鉱石間の平均距離が３５〜８０ｍｍとなる様に分散させると、分散の無い場合と比較して、焼結ケーキの１次破砕後の粒度分布において、粒径５ｍｍ未満（−５ｍｍ）の粉の発生比率は変化せずに、粒径１００ｍｍ以上の粗大粒の発生比率が低減することを見出した。この粗粒間の平均距離とは、粗粒を焼結原料ベッド内に想定した立方格子の格子点に配置した場合にとれる格子間隔のことを指し、対象となる装入容積と粗粒の個数とから算出する。
【００２４】
粗粒の高結晶水鉄鉱石の分散状態は、ベッド層厚のどの領域、例えば層厚１０ｃｍ幅ごとに分散状況を分析しても、各領域でこの平均距離に相当する個数の粗粒が分散されているということであり、ベッド全体で見た場合に相当数の粗粒が含まれていることではない。
【００２５】
先に説明したように、焼結鉱ケーキを一次破砕した後の１００ｍｍ以上の粗大塊は２次破砕過程を経るため、２次破砕で必然的に−５ｍｍの返鉱も発生し、成品焼結鉱の歩留を低減させる。しかし、本発明では１次破砕段階で−５ｍｍ発生量を変えずに＋１００ｍｍを低減できるために、追加の破砕による返鉱の発生が無くなり、焼結成品歩留を大幅に改善することが可能となる。
【００２６】
粗粒の高結晶水鉄鉱石の分散間隔として、３５〜８０ｍｍを適正とするのは、８０ｍｍ超えでは実質的に粗粒部に生成した空隙間距離が長く、破砕時のクラック伝搬に影響を与え難いため効果が現れない場合があるためである。また、３５ｍｍ未満の間隔に近接すると、焼成中の空隙形成時に隣接した空隙同志で合体して空隙数を減らして巨大な連続空隙を生成しやすくなり、巨大連続空隙間の相互距離が増大するとともに、巨大連続空隙間には、小空隙（例えば球相等径１０ｍｍ以下）が低減した緻密で強固な組織を生成して、空隙間を伝搬するようにクラックが進展しなくなり、かえって１次破砕後に粗大塊を増大させる結果となる場合があるためである。
【００２７】
粗粒の高結晶水鉄鉱石は配合原料の混合、造粒前に他原料に加えても良いが、他原料の１次混合造粒過程の後、例えば２次ミキサーに投入される前時点で加えることもできる。また、ミキサー１機のみで造粒する場合はミキサーの内部に造粒の後半の過程で加えることも可能である。
【００２８】
焼結原料として高結晶水鉄鉱石を用いる操業を行なっている場合は、焼結原料中に含まれる粗粒の高結晶水鉄鉱石を、分散させる粗粒の高結晶水鉄鉱石として用いることができ、それだけでは分散させる粗粒の高結晶水鉄鉱石量が不足する場合は、別途粗粒の高結晶水鉄鉱石を焼結原料に加えて焼結鉱の製造を行なうことができる。すなわち、たとえば高結晶水鉄鉱石としてピソライト鉱石を用いる場合で、ピソライト粉鉱石が粒径１０〜２０ｍｍ程度の粗粒粒子を多く含み、かつ、焼結原料の原料鉱石中で高い配合比率で用いる場合、焼結原料ベッド全体で適正な３５〜８０ｍｍの粗粒間隔とするのに必要な粒子数の大部分を配合比率分の全粒度のピソライト粉鉱石から供給できる場合は、別途、加える粗粒分は低減するし、必要な粗粒の粒子数の全てを配合比率分の全粒度のピソライト粉鉱石から供給できる場合は、別途、粗粒の高結晶水鉄鉱石を加える必要はない。
【００２９】
焼結原料ベッド下方７５％層厚の領域で、前記粗粒鉄鉱石が３５〜７０ｍｍの平均距離となるように分散して焼結することが好ましい。粗粒の高結晶水鉄鉱石の分散間隔が、３５〜８０ｍｍの範囲であれば、焼結原料ベッド下方部分に粗粒が多く分散していることが、上層部からの焼成熱量の蓄積を受けて高温となり、緻密で高強度の組織を形成して１００ｍｍ以上の粗大粒を生成させやすい下層部で有効に作用させられるため好ましく、特に焼結原料ベッド下方の領域で、粗粒鉄鉱石が３５〜７０ｍｍの平均距離となるように分散していることが好ましい。焼結原料ベッド下方７５％層厚の領域で、粗粒鉄鉱石の平均距離を３５〜７０ｍｍとする理由は、上方２５％層厚部分は、下方に比較して強度が低く、下方より粗大粒を生成しにくいので、粗粒の存在密度を下方より低減してよく、逆に過剰強度となりやすい下方７５％層厚域で粗粒の存在密度を増大させることが、焼結層全体の返鉱を低減するのに有効だからである。しかし、下方でも粗粒間隔を３５ｍｍ以下に低減すれば＋１００ｍｍの粗大粒が増大するのは、先に記したとおりである。
【００３０】
粗粒の高結晶水鉄鉱石を含む焼結原料を焼結原料ベッドに装入する際には、焼結機パレット進行方向に向かって角度５０°以上７０°未満の俯角で配置されたスローピングシュートを用いることが好ましい。
【００３１】
焼結機の焼結原料装入部で、焼結原料をパレット進行方向と反対方向にすべり落としながら所定層厚に積上げる方式を用いている場合、堆積する原料斜面を原料が滑落する速度を低減しないと、原料中の粒度偏析が増大して粗大粒子が焼結原料ベッドの最下部に偏在する傾向があることが知られている。この偏析を低減する方法として、焼結原料をパレット進行方向に装入する方法を用いることができる。この方法では細粒が粒子間間隙を抜けて下方に落下し、粗粒は上方に偏析する作用を生じることから、下方偏析を相殺して粗粒を均一に分散して装入することができる。
【００３２】
焼結原料を装入する装入シュートはスローピングシュートとし、俯角は５０〜７０°とすることが望ましい。湿潤状態の原料では安息角が４５°以上になるので連続的に安定装入するにはそれ以上の俯角が必要であるためである。また７０°以下にするのは、垂直に近づくほど、原料装入時に原料が重力による圧密を受けてベッド内の空隙率を低下させ、通気性を悪化させるため、最低限の落下速度の加速抑制が望まれるからである。
【００３３】
図２を用いて、上記の本発明の一実施形態を説明する。図２は粗粒の高結晶水鉄鉱石を焼結原料ベッド中に分散させて装入する方法を説明する図であり、高結晶水鉄鉱石としてピソライト鉱石を用いる場合の例である。ピソライト鉱石２０は、篩い２１により分級し、粒径１０ｍｍ以上のものを粗粒鉱石槽２２に、粒径１０ｍｍ未満のものを鉱石槽２３に装入する。２４は石灰槽、２５はコークス槽である。鉱石槽２３、石灰槽２４、コークス槽２５から切り出して配合した焼結原料を、一次ミキサー２６に投入して混合して造粒した後、粗粒鉱石槽２２から粗粒のピソライト鉱石を混合して、２次ミキサー２７で２次造粒を行う。造粒物をサージホッパ２８に装入し、ロールフィーダ２９で切り出しながら、シュート３０を用いて焼結機の焼結パレット３１に装入して、焼結原料ベッド３を形成する。これにより粗粒の高結晶水鉄鉱石を焼結原料ベッド３中に分散状態で装入することができる。
【実施例１】
【００３４】
表１に示す化学組成を有する原料を用い、図１、図２に示すものと同様の設備を用いて焼結鉱製造試験１〜５を行なった。
【００３５】
【表１】
0005124969.tif 000002
【００３６】
表１において、「Ig.loss」は強熱減量であり、結晶水量に相当する。Ａ鉱石は結晶水を４ｍａｓｓ％以上含有する高結晶水鉄鉱石であるピソライト鉱石であり、粒径１０ｍｍ以上（＋１０ｍｍ）と粒径１０ｍｍ未満（−１０ｍｍ）に分級し、−１０ｍｍ分を用いた。＋１０ｍｍ分は粗粒として別途用いた。ただし、試験４では一部は分級せずに、粗粒分込みの全粒度で用いた。各原料の粒度分布を表２に示す。Ａ鉱石以外は１０ｍｍでの分級を行なわずに使用した。
【００３７】
【表２】
0005124969.tif 000003
【００３８】
焼結原料はＩ〜ＩＩＩの３種類で配合した。表３に焼結原料の配合比率を示す。粗粒粉を含めた全体でのベース構成であるが、粗粒の量に応じて若干変動させた。これには、目標のＳｉＯ2：４．８％、ＣａＯ／ＳｉＯ2：１．９５となるように、ニッケルスラグと石灰石の配合量を微調整した。
【００３９】
【表３】
0005124969.tif 000004
【００４０】
下方吸引のドワイトロイド式焼結機を用いて、焼結パレット幅４．０ｍ、焼結原料ベッド層厚５８０ｍｍとし、基準パレットスピード３．０ｍ／ｍｉｎで焼成時間に応じて調整して焼結を行なった。
【００４１】
（試験１）表４に示す各粒度に分級したＡ鉱石を粗粒分として、焼結原料ベッド内で平均間隔６０ｍｍになるように分散させて、表３に示す配合Ｉに配合してケース１〜４の焼結鉱を焼成した。ケース４の粒径２０−２５ｍｍはＡ鉱石には含まれていないため、塊鉱石を分級した粒を用いた。一次破砕・冷却後の−５ｍｍと＋１００ｍｍの焼結鉱の発生量を測定した。結果を表４と、図３に示す。焼成時間も表４に併せて示す。
【００４２】
【表４】
0005124969.tif 000005
【００４３】
粗粒として−１０ｍｍを分散させたケース１では＋１００ｍｍの量が多かった。粗粒として２０−２５ｍｍを分散させたケース４では、＋１００ｍｍの量が多く、焼結時間の延長が見られた。（ケース４は粉鉱石を原料に用いた場合には存在しない粒度である。）粗粒として１０−２０ｍｍを分散させたケース２、４では−５ｍｍ分の量がほとんど変化しないまま、＋１００ｍｍ分が低減され、２次破砕量が大幅に低減された。
【００４４】
（試験２）表５に示すように、＋１０ｍｍに分級したＡ鉱石粗粒を加えて、粗粒の平均間隔が３０〜１００ｍｍとなるように変化させて粗粒の配合量を調整して焼成した（ケース６〜１０）。配合は表３における、Iを用いた。ケース５では、粗粒分を混合せずに、Ａ鉱石の＋１０ｍｍ分を排除した−１０ｍｍ分を使用した。ケース５〜１０について、一次破砕・冷却後の−５ｍｍと＋１００ｍｍの焼結鉱の発生量を測定した。結果を表５と、図４に示す。
【００４５】
【表５】
0005124969.tif 000006
【００４６】
粗粒の高結晶水鉄鉱石が４０〜８０ｍｍの平均間隔で分散されたケース７〜９では、−５ｍｍ分の量が変化しないまま、＋１００ｍｍ分が低減され、粗大塊焼結鉱が低減した。
【００４７】
（試験３）＋１０ｍｍに分級したＡ鉱石粗粒を加えて、粗粒の平均間隔がベッド高さ方向位置で表６に示す条件となるように偏析を設けて焼成した（ケース１１〜１３）。配合は表３における、Iを用いた。一次破砕・冷却後の−５ｍｍと＋１００ｍｍの焼結鉱の発生量を測定した。結果を図５に示す。
【００４８】
【表６】
0005124969.tif 000007
【００４９】
Ａ鉱石の＋１０ｍｍの粗粒が焼結原料ベッド高さ方向で所定の平均間隔を有したケース１２、１３では、−５ｍｍ分の量が変化しないまま、＋１００ｍｍの粗大塊焼結鉱量が低減した。最上部１００〜８０％高さの粗粒の高結晶水鉄鉱石の平均間隔がケース１３より長いケース１２の方が粗大塊焼結鉱の低減が大きい。一方で、焼結原料ベッド高さ方向の下部に多量の粗粒の高結晶水鉄鉱石が偏在しているケース１１では、−５ｍｍ分の量も、＋１００ｍｍの量も増加した。結局、粗粒の高結晶水鉄鉱石の平均間隔が３５〜８０ｍｍの範囲であれば、焼結原料ベッド高さ方向で下部に偏在することが好ましい傾向があるが、平均間隔が３５〜８０ｍｍの範囲外になると、−５ｍｍ、＋１００ｍｍの焼結鉱量が増加するため、焼結鉱の歩留が低下する。
【００５０】
（試験４）Ａ鉱石の＋１０ｍｍの粗粒の平均間隔を４０ｍｍとし、表７に示すように、粗粒の配合を、分級を行なわずに全粒度のピソライト鉱石をホッパ（図２における鉱石槽２３に相当）から切り出す場合と、＋１０ｍｍに分級した粗粒を別系統（図２における粗粒鉱石槽２２に相当）で配合する場合について焼成を行なった。配合は表３における、IIを用いた。ケース１４は粗粒の高結晶水鉄鉱石が分級を行なわないＡ鉱石原料のみに由来する場合、ケース１５は粗粒の高結晶水鉄鉱石の半量が分級を行なわないＡ鉱石原料に由来し、粗粒の高結晶水鉄鉱石の残部が分級した＋１０ｍｍのＡ鉱石原料に由来する場合、ケース１６は粗粒の高結晶水鉄鉱石が分級した＋１０ｍｍのＡ鉱石原料のみに由来する場合である。ケース１７は、粗粒の高結晶水鉄鉱石を配合しない場合であり、Ａ鉱石から＋１０ｍｍの粗粒分を排除した−１０ｍｍ分を配合した場合である。一次破砕・冷却後の−５ｍｍと＋１００ｍｍの焼結鉱の発生量を測定した。結果を表７、図６に示す。
【００５１】
【表７】
0005124969.tif 000008
【００５２】
高結晶水鉄鉱石を分級せず、粗粒の高結晶水鉄鉱石を全粒度の鉱石に含めて配合しても、粗粒単独で添加しても、また両方を組み合わせても、−５ｍｍ分の量が変化しないまま、＋１００ｍｍの粗大塊焼結鉱が低減した。ケース１７に示すように、高結晶水鉄鉱石が配合されても粗粒鉱石部分が含まれなければ、＋１００ｍｍの粗大塊鉱石の低減効果は得られなかった。
【００５３】
（試験５）ホッパ（図２における鉱石槽２３に相当）から切り出して配合する粗粒の高結晶水鉄鉱石量を０とし、粗粒の高結晶水鉄鉱石のみを別系統（図２における粗粒鉱石槽２２に相当）で配合して焼成した。配合は表３における、IIIを用いた。一次破砕・冷却後の−５ｍｍと＋１００ｍｍの焼結鉱の発生量を測定した。結果を表８、図７に示す。焼成時間も表８に併せて示す。
【００５４】
【表８】
0005124969.tif 000009
【００５５】
粗粒の高結晶水鉄鉱石を含まない−１０ｍｍ原料のみから調整された焼結原料ベッド（ケース１８）に対しても、粗粒の高結晶水鉄鉱石を添加し、分散することで、ケース１９、２０の結果が示すように＋１００ｍｍの粗大塊焼結鉱量の低減効果が得られた。しかし、粗粒の高結晶水鉄鉱石を過剰に近接させた平均間隔３０ｍｍケース２０では、−５ｍｍ分がやや増加し、＋１００ｍｍの粗大塊もケース１９に比べて増大した。従来技術であるケース１８では、ベッド層下部への装入偏析が大きく、＋１００ｍｍの粗大塊の生成が多いが、平均間隔６０ｍｍで粗粒の高結晶水鉄鉱石を分散させたケース１９では＋１００ｍｍ分は低減した。
【図面の簡単な説明】
【００５６】
【図１】焼結プロセスの説明図。
【図２】本発明の一実施形態の説明図。
【図３】試験１の結果を示すグラフ。
【図４】試験２の結果を示すグラフ。
【図５】試験３の結果を示すグラフ。
【図６】試験４の結果を示すグラフ。
【図７】試験５の結果を示すグラフ。
【符号の説明】
【００５７】
１    原料装入装置
２    焼結機
３    焼結原料ベッド
４    着火装置
５    焼結鉱ケーキ
６    破砕機
７    焼結鉱冷却機
８    一次篩
９    ２次破砕機
１０    スクリーン
１１    高炉
１２    返鉱
２０    ピソライト鉱石
２１    篩い
２２    粗粒鉱石槽
２３    鉱石槽
２４    石灰槽
２５    コークス槽
２６    一次ミキサー
２７    ２次ミキサー
２８    サージホッパ
２９    ロールフィーダ
３０    シュート
３１    焼結パレット
【図１】
0005124969.tif 000010
【図２】
0005124969.tif 000011
【図３】
0005124969.tif 000012
【図４】
0005124969.tif 000013
【図５】
0005124969.tif 000014
【図６】
0005124969.tif 000015
【図７】
0005124969.tif 000016